(57)【特許請求の範囲】
【請求項１】
下記一般式（１）または一般式（２）で示される無電解銅めっき液用添加剤。
【化１】
0005204576.tif 000016
（式中、Ｒ１は含窒素複素環基を置換基として有している脂肪族基を表す。Ｒ２、Ｒ３は脂肪族基を表す。Ｘ−は、Ｏ−またはＳ−を表す。）
【化２】
0005204576.tif 000017
（式中、Ｒ１１、Ｒ１２は脂肪族基を表す。またこれらは、互いに連結して５〜７員環を形成していてもよい。ＹはｐＫａ６未満の酸性基を置換基として有する脂肪族基を表す。）
【請求項２】
前記一般式（２）において、Ｒ１１、Ｒ１２が互いに連結して５〜６員環を形成しており、かつその環の置換基として、親水性基を有していることを特徴とする、請求項１記載の無電解銅めっき液用添加剤。
【請求項３】
請求項１または請求項２に記載の無電解銅めっき液用添加剤の少なくとも１種を含有することを特徴とする無電解銅めっき液。
【発明の詳細な説明】
【技術分野】
【０００１】
本発明は、無電解銅めっき液用添加剤及びそれを用いた無電解銅めっき液に関するものである。
【背景技術】
【０００２】
無電解銅めっき液は、プリント基板作製、プラスチックへの金属皮膜形成等において、不導体部に導電性を付与する目的で広く用いられているめっき液である。例えば広範な分野において用いられているホルムアルデヒドを還元剤とする無電解銅めっき液の液中では、下記（１）〜（４）に示す反応が生じていることが報告されている（例えば、非特許文献１参照）。
Ｃｕ2+＋２ＨＣＨＯ＋４ＯＨ-→Ｃｕ＋Ｈ2＋２ＨＣＯＯ-＋２Ｈ2Ｏ（１）
２ＨＣＨＯ＋ＯＨ-→ＣＨ3ＯＨ＋ＨＣＯＯ-（２）
２Ｃｕ2+＋ＨＣＨＯ＋５ＯＨ-→Ｃｕ2Ｏ＋ＨＣＯＯ-＋３Ｈ2Ｏ（３）
Ｃｕ2Ｏ＋Ｈ2Ｏ→Ｃｕ＋Ｃｕ2+＋２ＯＨ-（４）
【０００３】
上記反応の内で、（１）の反応は、還元剤であるホルムアルデヒドによる銅の還元析出反応であり、無電解銅めっき液中の反応の中核をなすものである。また（２）の反応は、カニツァロ反応（自動酸化還元反応）と呼ばれ、ホルムアルデヒドを用いる無電解銅めっき液中では必ず生じる副反応である。
【０００４】
一方（３）と（４）の反応は、無電解銅めっき液の自然分解反応の原因となる副反応であり、非常に好ましくない反応である。これらの反応によって無電解銅めっき液中で金属銅が発生し、この発生した銅を核として（１）の反応が進行することによりめっき液の分解は加速度的に進行する。またこれにより生じた不要な金属銅の暴発的な析出により、めっき浴内の液循環系フィルター等に目詰まりを起こし、浴内の液の均一性を維持することが非常に困難になる。
【０００５】
このように、無電解銅めっき液では、安定性を阻害する自然分解反応が生じ易い。そのため、液の経時安定性を維持することが重要な課題となっており、特に、上記（３）及び（４）の反応を抑制して、無電解銅めっき液の経時安定性を向上させるために、種々の添加剤が提案されてきている。例えば、非特許文献２には、シアン化合物、含窒素有機化合物、含硫黄有機化合物などを添加剤として加えためっき浴についての検討結果が報告されている。また、特許文献１には、ヒ素、アンチモン、ビスマス等とベリリウムとを併用することによって、無電解銅めっき液の経時安定性が向上することが記載されている。そして特許文献２には、ある特定の構造を有するホスフィン類を無電解銅めっき液の添加剤として用いることが記載されている。
【０００６】
しかしながら、シアン化合物やヒ素、アンチモン、ビスマス、ベリリウム等の金属化合物は、非常に有害であり、人体や環境に対する影響を無視できない。また、上記従来技術で知られた含窒素有機化合物、含硫黄有機化合物、ホスフィン類などを添加した場合には、これらの化合物が有するめっき析出を阻害する効果によって、めっき皮膜外観を悪化させる場合もあり、無電解銅めっき液の経時安定性とめっき特性を両立させることは困難であった。よって上記諸事情を満足させる無電解銅めっき液用添加剤が切望されていた。
【０００７】
また特許文献３には、透光性導電性膜の製造に用いる無電解銅めっき液の添加剤として、ある特定の複素環化合物やチオエーテル、チオ尿素類を用いることが記載されている。しかしながら、これらの添加剤も前述の諸事情を満足させるには不十分であり、改良が望まれていた。
【０００８】
一方非特許文献３には、無電解銅めっき液を空気攪拌することによって、上記（３）の反応により発生した第一銅イオンを酸化して、安定性を向上させる方法が記載されている。しかしながら、空気攪拌を行うと、還元剤の酸化が促進され、さらに、空気中の炭酸ガスが無電解銅めっき液中に溶け込むことでｐＨが激しく変動して浴管理が難しくなるという欠点があった。
【非特許文献１】Ｒ．Ｍ．Ｌｕｋｅｓ，Ｐｌａｔｉｎｇ，５１，１０６６，１９６４
【非特許文献２】広幡、金属表面技術，Ｖｏｌ．２４，Ｎｏ．６，１９７３
【非特許文献３】松岡他、金属表面技術協会第６８回学術講演大会要旨集
【特許文献１】特開２０００−３４５３５８号公報
【特許文献２】特開２００５−２９０４１５号公報
【特許文献３】特開２００６−２２８４８０号公報
【発明の開示】
【発明が解決しようとする課題】
【０００９】
本発明の課題は、めっき析出を阻害することなく、まためっき皮膜外観も良好で、かつ無電解銅めっき液に良好な経時安定性を付与することが可能な無電解銅めっき用添加剤を提供することである。
【課題を解決するための手段】
【００１０】
本発明者は、上記課題を達成すべく鋭意検討した結果、下記一般式（１）または一般式（２）で示される化合物が、無電解銅めっき液の添加剤として優れた性能を有することを見いだした。
【００１１】
【化１】
0005204576.tif 000002
【００１２】
式中、Ｒ1は含窒素複素環基を置換基として有している脂肪族基を表す。Ｒ2、Ｒ3は脂肪族基を表す。Ｘ-は、Ｏ-またはＳ-を表す。
【００１３】
【化２】
0005204576.tif 000003
【００１４】
式中、Ｒ11、Ｒ12は脂肪族基を表す。またこれらは、互いに連結して５〜７員環を形成していてもよい。ＹはｐＫａ６未満の酸性基を置換基として有する脂肪族基を表す。
【発明の効果】
【００１５】
本発明の一般式（１）または一般式（２）で示される無電解銅めっき用添加剤（以下、本発明の添加剤と記す）を用いることにより、めっき析出を阻害することなく、まためっき皮膜外観も良好で、かつ無電解銅めっき液に良好な経時安定性を付与することが可能な無電解銅めっき用添加剤を得ることができる。そして上記添加剤を含有する本発明の無電解銅めっき液は、めっき析出速度が低下することなく、無電解銅めっき液の分解や異常析出が有効に抑制されているため、長期間安定に使用できる。
【発明を実施するための最良の形態】
【００１６】
以下に本発明で使用される化合物について詳細に述べる。前記一般式（１）で示される化合物は、一般にメソイオン化合物と呼ばれる化合物の中の一種である。前記一般式（１）において、Ｒ1は含窒素複素環基を置換基として有している脂肪族基（好ましくは炭素数４個以下）を表す。その具体例としては、ピロリジン環、ピロール環、イミダゾール環、ピペリジン環、ピペラジン環、ピリジン環、テトラヒドロキノリン環、キノリン環、チアゾリン環、チアゾール環、モルホリン環などの含窒素複素環基を置換基として有しているメチル基、エチル基、プロピル基、ブチル基などが挙げられる。その好ましい例は、下記化３で示される構造のものであり、中でもＨ−１、Ｈ−２、Ｈ−３が特に好ましい。
【００１７】
【化３】
0005204576.tif 000004
【００１８】
Ｒ2、Ｒ3は脂肪族基（例えば、メチル基、エチル基、プロピル基、オクチル基などのアルキル基、アリル基、ブテニル基などのアルケニル基、プロパルギル基などのアルキニル基、ベンジル基などのアラルキル基など）を表す。うち好ましい組合せのものは、Ｒ2、Ｒ3共に炭素数３以下のアルキル基であり、中でもＲ2、Ｒ3共にメチル基であるものが特に好ましい。Ｘ-は、Ｏ-またはＳ-を表す。うち好ましいものは、Ｓ-である。
【００１９】
ついで前記一般式（２）で示される化合物について詳細に述べる。前記一般式（２）で示される化合物は、チオ尿素誘導体の一種である。前記一般式（２）において、Ｒ11、Ｒ12は脂肪族基（例えば、メチル基、エチル基、プロピル基、オクチル基などのアルキル基、アリル基、ブテニル基などのアルケニル基、プロパルギル基などのアルキニル基、ベンジル基などのアラルキル基など）を表す。うち好ましい組合せのものは、Ｒ11、Ｒ12共に炭素数３以下のアルキル基である。またこれらは、互いに連結して５〜７員環を形成していてもよい。その５〜７員環の例としては（便宜上、チオ尿素１位の窒素原子を含めた含窒素複素環の名称を用いて記す）、ピロリジン環、ピペリジン環、ピペラジン環、モルホリン環、ヘキサメチレンイミン環などがある。うち好ましいものはピロリジン環、ピペリジン環、ピペラジン環、モルホリン環などの５または６員環を形成しているものである。そして以上述べたＲ11、Ｒ12の中で特に好ましい組合せのものは、Ｒ11、Ｒ12が共にメチル基もしくはエチル基であるもの、または互いに連結してピロリジン環、ピペリジン環、ピペラジン環、モルホリン環を形成しているものである。そして、中でもさらに好ましいものは、Ｒ11、Ｒ12が互いに連結してピロリジン環、ピペリジン環、ピペラジン環を形成しており、かつその環の置換基として、親水性基を有しているものである。なおここでいう親水性基とは、例えば甲田善生著「有機概念図」−基礎と応用−（三共出版；１９８４）などに記載されている「無機性基表」の数値が５０以上のいわゆる親水性部位（例えば、カルボニル基＝６５、エチレンオキシ基＝７５、ヒドロキシ基＝１００、カルボキシ基＝１５０、カルバモイル基＝２００、スルホ基＝２５０など）を部分構造として含有する置換基を意味する。またこれらの置換基は、一つであっても、複数の組合せであってもよい。
【００２０】
ＹはｐＫａ６未満の酸性基（例えばカルボキシ基、スルホ基、スルフィノ基、スルフェノ基、フォスフォノ基、フォスフィニコ基など、またこれらの酸性基は、遊離酸であっても、アンモニウム塩、トリメチルアンモニウム塩、トリエチルアンモニウム塩、テトラ−ｎ−ブチルアンモニウム塩などのアンモニウム塩、リチウム塩、ナトリウム塩、カリウム塩などのアルカリ金属塩などであってもよい）を置換基として有する脂肪族基（上記Ｒ11、Ｒ12に同義）を表す。うち好ましいものはカルボキシ基、スルホ基を置換基として有する炭素数６以下のアルキル基であり、中でもスルホ基を置換基として有する炭素数３以下のアルキル基が特に好ましい。
【００２１】
以下に本発明に使用される化合物の具体例を挙げるが、これらはなんら本発明を限定するものではない。
【００２２】
【化４】
0005204576.tif 000005
【００２３】
【化５】
0005204576.tif 000006
【００２４】
【化６】
0005204576.tif 000007
【００２５】
【化７】
0005204576.tif 000008
【００２６】
【化８】
0005204576.tif 000009
【００２７】
これらの化合物は、公知の合成法にて容易に合成できる。以下に代表的合成例を述べる。
【００２８】
（例示化合物Ｔ−１の合成）
中間体Ａの合成
Ｎ−（３−アミノプロピル）イミダゾール３７．６ｇ、トリエチルアミン３０．４ｇ、メタノール２００ｍｌを混合し、氷水浴冷却、攪拌下に、二硫化炭素２２．８ｇを１５分間で滴下した。そのまま同温にて１時間攪拌し、ついでクロロぎ酸エチル３２．６ｇを３０分間で滴下した。その後同温にてさらに１時間攪拌し、ついで、水酸化ナトリウム水溶液（ＮａＯＨ１２ｇ／水１５０ｍｌ）を加え、さらに１０質量％ＮａＣｌ水溶液２５０ｍｌを加えた。このようにして得た反応液より、目的物を酢酸エチルにて抽出（２００ｍｌ×２回）し、ついでこの抽出液を、１０質量％ＮａＣｌ水溶液（２００ｍｌ×２回）、飽和ＮａＣｌ水溶液（２００ｍｌ×２回）の順に洗浄、乾燥（無水硫酸マグネシウム）後にエバポレートして、淡黄色オイル状の中間体Ａ３０．８ｇを得た。
【００２９】
中間体Ｂの合成
メチルヒドラジン８．５ｇ、エタノール４０ｍｌを混合し、氷水浴冷却、攪拌下に、無水酢酸１８．８ｇを４５分間で滴下した。同温にて１時間攪拌後、中間体Ａ２７．７ｇを加え、さらに室温にて１時間攪拌を行った。ついで酢酸エチル２００ｍｌを加え、さらに室温にて１時間攪拌後、析出した結晶を濾取し、酢酸エチル、酢酸エチル／エタノール混合液（酢酸エチル／エタノール＝２／１）の順に洗浄後乾燥して２１．６ｇの中間体Ｂを得た（融点１３９〜１４１℃）。
【００３０】
Ｔ−１の合成
中間体Ｂ２０．０ｇ、アセトニトリル１００ｍｌ、トリエチルアミン３ｍｌを混合し、加熱還流下に２時間攪拌を行った。ついで温浴を去り、室温下にて１時間攪拌を続けた。ついで析出した結晶を濾取し、アセトニトリルにて洗浄後乾燥して１５．２ｇのＴ−１を得た（融点１６１．５〜１６２．５℃）。
【００３１】
（例示化合物Ｕ−９の合成）
中間体Ｃの合成
タウリン２５．０ｇ、水酸化ナトリウム１６．０ｇ、水５０ｍｌを混合し、氷水浴冷却、攪拌下に、二硫化炭素１５．２ｇを１５分間で滴下した。そのまま同温にて１０時間攪拌し、ついでクロロぎ酸エチル２１．７ｇを３０分間で滴下した。その後同温にてさらに２時間攪拌し、次に２５質量％ＮａＣｌ水溶液２５０ｍｌを加えて、同温にてさらに１時間攪拌を行った。ついで析出した結晶を濾取し、１５質量％ＮａＣｌ水溶液で洗浄後（１００ｍｌ×４回）、乾燥した。以上のようにして得た粗製結晶をメタノール４００ｍｌに分散し、室温にて１時間攪拌後に不溶分を濾別した。ついでこのメタノール濾液をエバポレートし、残渣にアセトニトリル２００ｍｌを加え室温にて１時間攪拌後に結晶を濾取、乾燥して２０．５ｇの中間体Ｃを得た（融点２４８℃〜分解）。
【００３２】
Ｕ−９の合成
中間体Ｃ１８．９ｇ、アセトニトリル２５０ｍｌ、ピロリジン１０．５ｇを混合し、加熱還流下に４時間攪拌を行った。ついで温浴を去り、室温下にて１時間攪拌を続けた。ついで析出した結晶を濾取し、アセトニトリルにて洗浄後乾燥して１９．４ｇのＵ−９を得た（融点２７０℃〜分解）。
【００３３】
Ｕ−１９の合成
中間体Ｃ１８．９ｇ、アセトニトリル２５０ｍｌ、１−（２−ヒドロキシエチル）ピペラジン１９．５ｇを混合し、加熱還流下に７時間攪拌を行った。ついで温浴を去り、室温下にて１時間攪拌を続けた。ついで析出した結晶を濾取し、アセトニトリルにて洗浄後乾燥して２４．１ｇのＵ−１９を得た（融点２６７℃〜分解）。
【００３４】
【化９】
0005204576.tif 000010
【００３５】
本発明の前記一般式（１）または一般式（２）で示される添加剤は、単独で用いても２種以上を混合して用いてもかまわない。また本発明の無電解銅めっき液は、前記一般式（１）または一般式（２）で示される添加剤を含有すること以外は、公知の無電解銅めっき液と同様の組成とすればよい。
【００３６】
具体的には、水溶性銅化合物、錯化剤、還元剤を含有する水溶液からなる無電解銅めっき液を基本浴として、これに本発明の添加剤を含有させればよい。一般に無電解銅めっき液は、貯蔵時は水溶性銅化合物、錯化剤、還元剤などの各成分毎の原液として保管されており、使用時にこれらの原液を混合して調製されるが、本発明の添加剤は、いずれの原液中に含有されていてもよい。また基本浴を調製した後に、本発明の添加剤を添加してもよい。
【００３７】
無電解銅めっき液中の本発明の前記一般式（１）または一般式（２）で示される化合物の添加量については、１〜１０００ｍｇ／ｌ程度とすることが好ましい。添加量がこれより低すぎると、無電解銅めっき液に十分な安定性を付与できない場合や無電解銅めっき液の分解が生じ易くなる場合がある。一方、添加量がこれより高すぎると、めっき析出速度やめっき析出量が低下する場合がある。そして一般式（１）で示される化合物については５〜１００ｍｇ／ｌ程度とすることがより好ましく、また一般式（２）で示される化合物については２〜５０ｍｇ／ｌ程度とすることがより好ましい。
【００３８】
水溶性銅化合物としては、特に限定されないが、例えば、硫酸銅、塩化銅等の水溶性無機銅塩、酢酸銅、酒石酸銅、エチレンジアミン四酢酸銅等の水溶性有機銅塩等を用いることができる。そしてこれらの銅化合物は、単独あるいは２種以上を混合して用いることができる。
【００３９】
水溶性銅化合物の濃度は、０．００１〜１ｍｏｌ／ｌ程度とすることが好ましく、０．０１〜０．３ｍｏｌ／ｌ程度とすることがより好ましい。水溶性銅化合物の濃度が低すぎる場合には、皮膜の析出速度が非常に遅くなって成膜に長時間を要するので好ましくない。一方、水溶性銅化合物の濃度が高すぎる場合には、無電解銅めっき液の粘度が高くなって液の流動性が低下し、均一析出性に悪影響を与え、さらにはコスト増につながるので好ましくない。
【００４０】
錯化剤は、銅化合物の沈殿を防止し、更に、銅の析出反応を適度な速度として分解を抑制するために有効な成分であり、公知の無電解銅めっき液において用いられている各種の錯化剤を用いることができる。
【００４１】
このような錯化剤の具体例としては、酒石酸、リンゴ酸等のオキシカルボン酸、その可溶性塩；エチレンジアミン、トリエタノールアミン等のアミノ化合物；エチレンジアミン四酢酸（ＥＤＴＡ）、バーセノール（Ｎ−ヒドロキシエチルエチレンジアミン−Ｎ，Ｎ′，Ｎ′−三酢酸）、クォードロール（Ｎ，Ｎ，Ｎ′，Ｎ′−テトラヒドロキシエチルエチレンジアミン）等のエチレンジアミン誘導体、その可溶性塩；１−ヒドロキシエタン−１，１−ジホスホン酸、エチレンジアミンテトラメチレンホスホン酸等のホスホン酸、その可溶性塩等を挙げることができる。そしてこれらの錯化剤は、単独あるいは２種以上を混合して用いることができる。
【００４２】
錯化剤の濃度については、その種類によっても異なり、特に限定的ではないが、通常、０．００１〜２ｍｏｌ／ｌ程度とすることが好ましく、０．００２〜１ｍｏｌ／ｌ程度とすることがより好ましい。錯化剤の濃度が低すぎると、水酸化銅の沈殿が生じ易くなり、更に、酸化還元反応が速すぎるために無電解銅めっき液の分解が生じ易くなるので好ましくない。一方、錯化剤の濃度が高すぎると、銅の析出速度が非常に遅くなり、更に、無電解銅めっき液の粘度が高くなるため、均一析出性が低下するので好ましくない。
【００４３】
還元剤としても、公知の無電解銅めっき液において用いられている各種の還元剤を用いることができる。その具体例としては、ホルムアルデヒド、グリオキシル酸等のアルデヒド化合物；水素化ホウ素ナトリウム、水素化ホウ素カリウム、ジメチルアミンボラン等の水素化ホウ素化合物；ヒドラジン類等が挙げられる。
【００４４】
還元剤の濃度については、その種類によっても異なり、特に限定的ではないが、通常、０．００１〜１ｍｏｌ／ｌ程度とすることが好ましく、０．００２〜０．５ｍｏｌ／ｌ程度とすることがより好ましい。還元剤の濃度が低すぎる場合には、無電解銅めっき液中での銅イオンの還元速度が遅くなって成膜に時間がかかるので好ましくない。一方、還元剤の濃度が高すぎる場合には、無電解銅めっき液の分解が生じ易くなるので好ましくない。
【００４５】
本発明の無電解銅めっき液には、更に、必要に応じて、例えば前述の非特許文献および特許文献などに記載されているような無電解銅めっき液に配合されている公知の各種添加剤を添加することができる。また、必要に応じて、エアレーションなどの操作により、無電解銅めっき液を撹拌してもよい。
【００４６】
本発明の無電解銅めっき液は、ｐＨ１０〜１４程度とすることが好ましく、ｐＨ１１〜１３．５程度とすることがより好ましい。ｐＨが低すぎると、還元反応の円滑な進行が妨げられ、また、還元剤の分解などが生じて、めっきの析出性が低下し、無電解銅めっき液が分解する場合もあるので好ましくない。一方、ｐＨが高すぎる場合には、無電解銅めっき液の経時安定性が低下する傾向があるので好ましくない。
【００４７】
無電解銅めっきを行う際の液温については、具体的な無電解銅めっき液の組成などによって異なるが、通常、０℃程度以上とすることが好ましく、２０〜７０℃程度とすることがより好ましい。無電解銅めっき液の液温が低すぎる場合には、めっき析出反応が緩慢になって銅めっき皮膜の未析出や外観不良が生じ易くなる。一方、無電解銅めっき液の液温が高すぎると、無電解銅めっき液中の揮発成分の蒸発が激しくなって無電解銅めっき液組成を所定の範囲に維持することが困難となり、更に、無電解銅めっき液の分解が生じ易くなるので好ましくない。
【００４８】
被めっき物の種類については、特に限定はなく、通常の無電解銅めっきの対象物と同様の素材を被めっき物とすることができる。また、プラスチックなどの触媒活性のない被めっき物については、常法に従って、パラジウムなどの触媒を付与した後、無電解銅めっきを行えばよい。
【００４９】
次に本発明を実施例により更に詳細に説明するが、本発明はこれらになんら限定されるものではない。
【実施例１】
【００５０】
被めっき物として、以下の方法にて銀薄膜フィルムを調製した。
【００５１】
＜銀薄膜フィルムの調製＞
透明支持体として、厚み１００μｍの塩化ビニリデンを含有する下引き層を有するポリエチレンテレフタレートフィルムを用いて、ゼラチンが５０ｍｇ／ｍ2となる様にベース層を塗布し乾燥した。次に、下記のようにして硫化パラジウムからなる物理現像核層塗液を作製した。
【００５２】
＜硫化パラジウムゾルの調製＞
Ａ液  塩化パラジウム                            ５ｇ
塩酸                                    ４０ｍｌ
蒸留水                              １０００ｍｌ
Ｂ液  硫化ソーダ                            ８．６ｇ
蒸留水                              １０００ｍｌ
Ａ液とＢ液を撹拌しながら混合し、３０分後にイオン交換樹脂の充填されたカラムに通し硫化パラジウムゾルを得た。
【００５３】
＜物理現像核層塗液の調製＞
前記硫化パラジウムゾル                      ５０ｍｌ
２質量％のグルタルアルデヒド溶液            ２０ｍｌ
界面活性剤（Ｓ−１）                          １ｇ
水を加えて全量を２０００ｍｌとする。
この物理現像核層塗液を硫化パラジウムが固形分で０．４ｍｇ／ｍ2になるように、ベース層の上に塗布し、乾燥した。
【００５４】
【化１０】
0005204576.tif 000011
【００５５】
続いて、上記物理現像核層を塗布した側と反対側に下記組成の裏塗り層を塗布した。
＜裏塗り層組成／１ｍ2あたり＞
ゼラチン                                      ２ｇ
不定形シリカマット剤（平均粒径５μｍ）      ２０ｍｇ
染料（Ｄ−１）                            ２００ｍｇ
界面活性剤（Ｓ−１）                      ４００ｍｇ
界面活性剤（Ｓ−２）                          ５ｍｇ
【００５６】
【化１１】
0005204576.tif 000012
【００５７】
続いて、支持体に近い方から、中間層、ハロゲン化銀乳剤層、及び最外層（それぞれ、下記の組成からなる）という順で、上記物理現像核層の上に塗布した。ハロゲン化銀乳剤は、写真用ハロゲン化銀乳剤の一般的なダブルジェット混合法で製造した。このハロゲン化銀乳剤は、塩化銀９５ｍｏｌ％と臭化銀５ｍｏｌ％で、平均粒径が０．１５μｍになるように調製した。このようにして得られたハロゲン化銀乳剤を定法に従いチオ硫酸ナトリウムと塩化金酸を用い金イオウ増感を施した。こうして得られたハロゲン化銀乳剤は銀１ｇあたり０．５ｇのゼラチンを含む。
【００５８】
＜中間層組成／１ｍ2あたり＞
ゼラチン                                  ０．３ｇ
界面活性剤（Ｓ−１）                          ５ｍｇ
＜ハロゲン化銀乳剤層組成／１ｍ2あたり＞
ゼラチン                                  ０．５ｇ
ハロゲン化銀乳剤                          ３．０ｇ銀相当
１−フェニル−５−メルカプトテトラゾール  ３．０ｍｇ
界面活性剤（Ｓ−１）                        ２０ｍｇ
＜最外層組成／１ｍ2あたり＞
ゼラチン                                      １ｇ
不定形シリカマット剤（平均粒径３．５μｍ）  １０ｍｇ
界面活性剤（Ｓ−１）                        １０ｍｇ
界面活性剤（Ｓ−２）                      ０．１ｍｇ
【００５９】
このようにして得た銀薄膜フィルム前駆体を、未露光のまま、下記組成の現像液に１５℃で９０秒間浸漬した後、温水洗、そして乾燥して、銀薄膜フィルムを得た。なおこの銀薄膜フィルムは、ポリエチレンテレフタレートベース上に、１．２ｇ／ｍ2銀相当の銀薄膜層を有していた。
【００６０】
＜現像液＞
水酸化カリウム                              ２５ｇ
ハイドロキノン                              １８ｇ
１−フェニル−３−ピラゾリドン                ２ｇ
亜硫酸カリウム                              ８０ｇ
Ｎ−メチルエタノールアミン                  １５ｇ
臭化カリウム                              １．２ｇ
全量を水で１０００ｍｌ
ＫＯＨを用いて、ｐＨ＝１２．２に調整した。
【００６１】
＜無電解銅めっき液の調製＞
下記組成の無電解銅めっき液を基本浴として、表１に示す本発明の添加剤を表１に示した量で加えて無電解銅めっき液を調製した。比較化合物としては、下記化１２、化１３に示される化合物を使用した。
【００６２】
【化１２】
0005204576.tif 000013
【００６３】
【化１３】
0005204576.tif 000014
【００６４】
＜基本浴めっき液組成＞
硫酸銅                              ０．０３５ｍｏｌ／ｌ
ＥＤＴＡ                              ０．１０ｍｏｌ／ｌ
ホルムアルデヒド                      ０．１３ｍｏｌ／ｌ
ＮａＯＨを用いて、ｐＨ＝１３．０に調整した。
＜無電解銅めっき液組成＞
前記基本浴めっき液                      １００ｍｌ
本発明の添加剤および比較化合物（表１に記載）
【００６５】
上記の各無電解銅めっき液を用いて、前記の銀薄膜フィルムを被めっき物として、浴温５０℃、無撹拌で１０分間無電解銅めっきを行って銅めっき皮膜を形成した。なお無電解銅めっき液量はそれぞれ１００ｍｌ、また被めっき物である銀薄膜フィルムの液浸部分は、６．５ｃｍ×２．５ｃｍである。
【００６６】
無電解銅めっき処理工程は以下の通りである。
（１）脱脂：６０℃、２分（商標名：クリーナー１６０、メルテックス（株）製）
（２）水洗：２０℃、２分
（３）無電解銅めっき：５０℃、１０分
（４）水洗：２０℃、２分
（５）乾燥
【００６７】
以上の方法で形成された各無電解銅めっき皮膜について、下記の方法で特性を評価した。その結果を表１に示す。
１．めっき析出量
蛍光Ｘ線分析装置：ＲＩＸ１０００（理学電機工業（株）製）を用いて測定し、添加剤を添加していない比較の無電解銅めっき液２０における銅の析出量を１００とした場合の相対値で評価した。
２．めっき皮膜外観
めっき試験片を目視で観察し、○（均一）、△（一部ムラあり）、×（全面ムラあり）の３段階で評価した。
３．経時安定性
無電解銅めっき処理終了後、無電解銅めっき液を無電解銅めっき処理温度と同一温度に１２時間保持した後、無電解銅めっき液中の金属銅の析出状態を目視で観察し、○（金属銅の析出なし）、△（僅かに金属銅が析出）、×（明確に金属銅が析出）の３段階で評価した。
【００６８】
【表１】
0005204576.tif 000015
【００６９】
以上の結果から明らかなように、本発明の添加剤を含有する無電解銅めっき液１〜１９は、めっき析出量が低下することなく、また経時安定性も良好であった。そして、形成された銅めっき皮膜も、外観が良好であった。
【００７０】
これに対して、経時安定性向上のための添加剤を含有しない比較の無電解銅めっき液２０は、金属銅の析出が観察され、経時安定性に乏しいことがわかる。一方、比較化合物を添加剤として添加した比較の無電解銅めっき液２１〜３３は、経時安定性とめっき析出量、そしてめっき皮膜外観のすべてを満足するものはなく、本発明の化合物の優位性は明らかである。
【実施例２】
【００７１】
還元剤として、ホルムアルデヒドの代わりにグリオキシル酸０．１８ｍｏｌ／ｌを用いた以外は、実施例１と同様のめっき試験を行った結果、実施例１と同様の結果が得られた。すなわち本発明の化合物の優位性は明らかであった。
【実施例３】
【００７２】
被めっき物として、ステンレス板を用いた以外は、実施例１と同様のめっき試験を行った結果、実施例１と同様の結果が得られた。すなわち本発明の化合物の優位性は明らかであった。
【００７３】
以上の結果から明らかなように、本発明の化合物は、無電解銅めっき液の添加剤として、優れていることがわかる。